ИЗДЕЛИЕ, ИЗГОТОВЛЕННОЕ ЛИТЬЕМ С РАЗДУВОМ И ОБЛАДАЮЩЕЕ ХОРОШИМИ МЕХАНИЧЕСКИМИ И ОПТИЧЕСКИМИ СВОЙСТВАМИ

1. Литое с раздувом изделие, содержащее по меньшей мере 75,0 мас.% от общей массы литого с раздувом изделия сополимера пропилена (R-PP), где литое с раздувом изделие и/или сополимер пропилена (R-PP) имеет:
2
(a) скорость течения расплава MFR (230°C), измеренную согласно ISO 1133, в пределах от более чем 2,0 до 12,0 г/10 мин,
(b) содержание сомономера в пределах от 4,0 до менее 14,0 мол.%,
(c) температуру плавления в пределах от 125 до менее 143°C, и
(d) содержание фракции, растворимой в холодном ксилоле (XCS), в пределах от более 15,0 до 40,0 мас.%.
4
12
2. Литое с раздувом изделие по п. 1, где сомономер сополимера пропилена (R-РР) выбирают из этилена, С-C α-олефина и их смесей, предпочтительно сомономер представляет этилен.
3. Литое с раздувом изделие по п. 1 или 2, где указанный сополимер пропилена (R-PP):
(a) имеет температуру стеклования в пределах от -12 до +2°C;
и/или
(b) не имеет температуру стеклования менее -20°C.
4. Литое с раздувом изделие по п. 1 или 2, где указанный сополимер пропилена (R-PP) имеет:
(a) молекулярно-массовое распределение (Mw/Mn) по меньшей мере 2,7;
и/или
(b) индекс полидисперности (PI) по меньшей мере 2,3.
5. Литое с раздувом изделие по п. 1 или 2, где указанный сополимер пропилена (R-PP):
13
(a) имеет 2,1 региодефекты, составляющие по меньшей мере 0,2%, определенные при использовании С-ЯМР спектроскопии;
и/или
(b) является монофазным.
6. Литое с раздувом изделие по п. 1 или 2, где указанный сополимер пропилена
2
2
(R-PP) содержит две фракции, первую фракцию сополимера пропилена (R-PP1) и вторую фракцию сополимера пропилена (R-PP2), указанная первая фракция сополимера пропилена (R-PP1) отличается от указанной второй фракции сополимера пропилена (R-PP2) по скорости течения расплава MFR (230°C) и/или по содержанию сомономера, предпочтительно по скорости течения расплава MFR (230°C) и по содержанию сомономера.
7. Литое с раздувом изделие по п. 6, где
(a) массовое соотношение между первой фракцией сополимера пропилена (R-PP1) и второй фракцией сополимера пропилена (R-PP2) [(R-PP1):(R-PP2)] составляет от 70:30 до 30:70;
и/или
4
12
4
12
(b) сомономеры первой фракции сополимера пропилена (R-PP1) и второй фракции сополимера пропилена (R-PP2) выбирают из этилена, С-С α-олефина, и их смесей, предпочтительно сомономеры первой фракции сополимера пропилена (R-PP1) и второй фракции сополимера пропилена (R-PP2) идентичны и выбираются из этилена, С-С α-олефина и их смесей.
8. Литое с раздувом изделие по п. 7, где
(a) первая фракция сополимера пропилена (R-PP1) представляет фракцию бедную сомономером, а вторая фракция сополимера пропилена (R-PP2) представляет фракцию богатую сомономером;
и/или, предпочтительно и,
(b) первая фракция сополимера пропилена (R-PP1) имеет более низкую скорость течения расплава MFR2 (230°C), чем у второй фракции сополимера пропилена (R-PP2).
9. Литое с раздувом изделие по любому из предшествующих пп. 7-8, где
(a) первая фракция сополимера пропилена (R-PP1) имеет более низкое содержание сомономера, чем сополимер пропилена (R-PP);
и/или, предпочтительно и,
2
(b) первая фракция сополимера пропилена (R-PP1) имеет более низкую скорость течения расплава MFR (230°C), чем сополимер пропилена (R-PP).
10. Литое с раздувом изделие по любому из предшествующих пп. 7-8, где
(а) первая фракция сополимера пропилена (R-PP1) имеет содержание сомономера в пределах от 0,5 до 8,0 мол.% от общей массы первой фракции сополимера пропилена (R-РР1);
и/или, предпочтительно и,
(b) вторая фракция сополимера пропилена (R-PP2) имеет содержание сомономера в пределах от более чем 8,0 до 20,0 мол.% от общей массы второй фракции сополимера пропилена (R-PP2).
11. Литое с раздувом изделие по любому из предшествующих пп. 7-8, где
2
(a) первая фракция сополимера пропилена (R-PP1) имеет скорость течения расплава MFR (230°C) в пределах от 1,5 до 8,0 г/10 мин;
и/или, предпочтительно и,
2
(b) вторая фракция сополимера пропилена (R-PP2) имеет скорость течения расплава MFR (230°C) в пределах от более чем 2,0 до 20,0 г/10 мин.
12. Литое с раздувом изделие по любому из предшествующих пп. 7-8, где
(a) первая фракция неупорядоченного сополимера пропилена (R-PP1) и вторая фракция неупорядоченного сополимера пропилена (R-PP2) вместе отвечают неравенству (IV):
где
2
MFR(R-PP1) - скорость течения расплава MFR (230°C) [г/10 мин] первой фракции сополимера пропилена (R-PP1),
2
MFR(R-PP2) - скорость течения расплава MFR (230°C) [г/10 мин] второй фракции сополимера пропилена (R-PP2);
и/или,
(b) первая фракция неупорядоченного сополимера пропилена (R-PP1) и фракция неупорядоченного сополимера пропилена (R-PP) вместе отвечают неравенству (VI):
где
2
MFR(R-PP1) - скорость течения расплава MFR (230°C) [г/10 мин] первой фракции сополимера пропилена (R-PP1),
2
MFR(R-PP) - скорость течения расплава MFR (230°C) [г/10 мин] фракции сополимера пропилена (R-PP).
13. Литое с раздувом изделие по любому из предшествующих пп. 7-8, где
(a) первая фракция неупорядоченного сополимера пропилена (R-PP1) и вторая фракция неупорядоченного сополимера пропилена (R-PP2) вместе отвечают неравенству (III):
;
где
Co(R-PP1) - содержание сомономера [мол.%] первой фракции сополимера пропилена (R-PP1),
Со(R-PP2) - содержание сомономера [мол.%] второй фракции сополимера пропилена (R-PP2).
и/или,
(b) первая фракция неупорядоченного сополимера пропилена (R-PP1) и фракция неупорядоченного сополимера пропилена (R-PP) вместе отвечают неравенству (V):
Со(R-PP1) - содержание сомономера [мол.%] первой фракции сополимера пропилена (R-PP1),
Со(R-PP) - содержание сомономера [мол.%] фракции сополимера пропилена (R-РР).
14. Литое с раздувом изделие по п. 1 или 2, где литое с раздувом изделие содержит указанный сополимер пропилена (R-PP) в количестве по меньшей мере 80,0 мас.% от общей массы литого с раздувом изделия.
15. Литое с раздувом изделие по п. 1 или 2, где литое с раздувом изделие представляет изделие литое экструзией с раздувом.
16. Литое с раздувом изделие по п. 1 или 2, где литое с раздувом изделие имеет фактор внешнего вида бутылки (BAF) перед стерилизацией согласно неравенству (I):
,
где
BAF определен, как:
где
Н - показатель мутности
С - показатель прозрачности,
G - показатель блеска,
где дополнительно
мутность, прозрачность и блеск определяют согласно ASTM D 1003-07 с проведением теста на образцах нарезанной бутылки с толщиной стенок 0,3 мм, полученной из сополимера пропилена (R-PP).
17. Изделие литое экструзией с раздувом по п. 16, где изделие литое экструзией с раздувом представляет бутылку или контейнер.
18. Применение сополимера пропилена (R-PP) по любому из предшествующих пп. 1-13 для улучшения баланса ударопрочность-жесткость и/или фактора внешнего вида (экструзией) литого с раздувом изделия бутылки, такого как литая экструзией с раздувом бутылка или литой экструзией с раздувом контейнер, где сополимер пропилена (R-РР) используют в количестве по меньшей мере 75,0 мас.% от общей массы литого с раздувом изделия.
19. Применение по п. 18, где улучшение достигается, когда (экструзией) литое с раздувом изделие имеет фактор внешнего вида бутылки (BAF) перед стерилизацией, отвечающий неравенству (I):
где
BAF определен, как:
где
Н - показатель мутности
С - показатель прозрачности,
G - показатель блеска,
где дополнительно
мутность, прозрачность и блеск определяют согласно ASTM D 1003-07 с проведением теста на образцах нарезанной бутылки с толщиной стенок 0,3 мм, полученной из сополимера пропилена (R-PP).